МЕТАЛЛИЧЕСКИЕ ПОРОШКИ

1. Металлокерамический порошок, содержащий
от 75 до 90 мас.%, по меньшей мере, одного порошка твердого вещества и
от 10 до 25 мас.% одного или нескольких металлических порошков матрикса,
причем один или несколько металлических порошков матрикса содержат
от 0 до 38 мас.% кобальта,
от 0 до 38 мас.% никеля,
от 0 до 20 мас.% алюминия,
от 0 до 90 мас.% железа и
от 10 до 35 мас.% хрома, и
сумма содержания железа и хрома составляет величину от 10 до 95  мас.%, а суммарное содержание кобальта, никеля и железа составляет величину от 65 до 95 мас.%.
2. Металлокерамический порошок по п.1, в котором один или несколько металлических порошков матрикса содержат
от 0 до 38 мас.% кобальта,
от 0 до 38 мас.% никеля,
от 0 до 20 мас.% алюминия,
от 0 до 75 мас.% железа и
от 20 до 35 мас.% хрома, и
сумма содержания железа и хрома составляет величину от 25 до 95 мас.%, а суммарное содержание кобальта, никеля и железа составляет величину от 65 до 75 мас.%.
3. Металлокерамический порошок по п.1 или 2, дополнительно содержащий до 3 мас.% модификатора.
4. Металлокерамический порошок по п.1 или 2, причем металлический порошок матрицы содержит до 75 мас.% железа.
5. Металлокерамический порошок по п.1 или 2, причем суммарное содержание кобальта, никеля и железа составляет величину от 65 до 75 мас.%.
6. Металлокерамический порошок по п.1 или 2, отличающийся тем, что никель и кобальт содержатся в одном или нескольких порошках матрикса в массовом соотношении, по меньшей мере, 2:3.
7. Металлокерамический порошок по п.1 или 2, отличающийся тем, что порошок или порошки матрикса не содержат кобальта.
8. Металлокерамический порошок по п.1 или 2, отличающийся тем, что порошок или порошки матрикса не содержат кобальта и никеля.
9. Металлокерамический порошок по п.1 или 2, отличающийся тем, что содержание железа в одном или нескольким порошках матрикса составляет, по меньшей мере, 30 мас.%.
10. Металлокерамический порошок по п.1 или 2, отличающийся тем, что суммарное содержание железа и хрома в одном или нескольким порошках матрикса составляет, по меньшей мере, 60 мас.%.
11. Металлокерамический порошок по п.1 или 2, отличающийся тем, что отношение суммы содержания хрома и алюминия к суммарному содержанию железа, никеля и хрома в массовых частях составляет от 1:2,2 до 1:3,7.
12. Металлокерамический порошок по п.1 или 2, отличающийся тем, что в состав порошка матрикса входят 20-26 мас.% хрома, 64-72 мас.% железа и 5-16 мас.% алюминия.
3
2
4
2
13. Металлокерамический порошок по п.1 или 2, отличающийся тем, что порошок твердого вещества выбирают из группы, состоящей из WC, CrC, VC, TiC, BC, TiCN, SiC, TaC, NbC, MoC и их смесей.
14. Металлокерамический порошок по п.3, отличающийся тем, что модификатор выбирают среди Mo, Nb, Si, W, Та, V и их смесей.
15. Применение порошка по одному из пп.1-13 для покрытия поверхностей методом распыления при термической обработке.
16. Металлокерамический материал, получаемый из порошка по одному из пп.1-13.
17. Формованный предмет, имеющий покрытие из металлокерамического материала по п.16.
18. Способ изготовления металлокерамического материала по п.16 или предмета по п.17, включающий в себя следующие шаги:
подготовка порошка по одному из пп.1-14 в форме или рецептуре, которые пригодны для распыления при термической обработке;
проведение с этим порошком высокотемпературного распыления;
получение металлокерамического материала или предмета.
19. Способ изготовления металлокерамического материала по п.16 или предмета по п.17, включающий в себя следующие шаги:
подготовка порошка по одному из пп.1-14;
формовка порошка под давлением для получения заготовки;
нагрев заготовки в целях получения металлокерамического материала или предмета.